(57)【特許請求の範囲】
【請求項１】
ＭＩＩＭ２ＩＩＩＳ４（ここで、ＭＩＩは、Ｓｒ（ストロンチウム)であり、ＭＩＩＩは、Ｇａ（ガリウム）である）で表される母体材料に、Ｍｎ（マンガン）と、Ａｌ（アルミニウム）と、添加元素Ｒとが添加され、該添加元素Ｒは、Ｃｅ（セリウム）、Ｐｒ（プラセオジウム）、Ｎｄ（ネオジウム）、Ｓｍ（サマリウム）、Ｅｕ（ユーロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）およびＹｂ（イッテリビウム）のうちの少なくとも一つを含み、
励起された際に、赤および他の色の、複数の色の発光が生じる蛍光体。
【請求項２】
前記添加元素Ｒは、さらに、Ｓｃ（スカンジウム）、Ｙ（イットリウム）およびＬａ（ランタン）のうちの少なくとも一つを含むことを特徴とする請求項１に記載の蛍光体。
【請求項３】
Ｍｎは、当該蛍光体に対して、０．１〜２０ｍｏｌ％の濃度で含まれていることを特徴とする請求項１または２に記載の蛍光体。
【請求項４】
Ａｌは、当該蛍光体に対して、０．１〜５０ｍｏｌ％の濃度で含まれていることを特徴とする請求項１乃至３のいずれか一つに記載の蛍光体。
【請求項５】
添加元素Ｒの少なくとも一つは、当該蛍光体に対して、０．１〜２０ｍｏｌ％の濃度で含まれていることを特徴とする請求項１乃至４のいずれか一つに記載の蛍光体。
【請求項６】
前記添加元素Ｒは、Ｃｅ（セリウム）、Ｓｍ（サマリウム）、Ｅｕ（ユーロピウム）、Ｔｂ（テルビウム）、Ｅｒ（エルビウム）、Ｔｍ（ツリウム）、およびＹｂ（イッテリビウム）のうちの少なくとも一つであり、
励起された際に、前記複数の色の発光の混色によって、白色光が形成されることを特徴とする請求項１乃至５のいずれか一つに記載の蛍光体。
【請求項７】
前記添加元素Ｒは、Ｃｅを含み、さらにＥｕ、ＴｂおよびＥｒのうちの少なくとも一つを含むことを特徴とする請求項６に記載の蛍光体。
【請求項８】
光源と、該光源からの光によって励起される蛍光体とを有する発光ダイオード装置であって、
前記蛍光体は、請求項１乃至７のいずれか一つに記載の蛍光体であることを特徴とする発光ダイオード装置。
【請求項９】
前記光源は、ＩｎＧａＮ系青色発光ダイオードを有することを特徴とする請求項８に記載の発光ダイオード装置。
【発明の詳細な説明】
【技術分野】
【０００１】
本発明は、照明装置等に使用される蛍光体に関し、特に、複数の色の発光を示す蛍光体に関する。さらに、本発明は、そのような蛍光体を有する発光ダイオード装置に関する。
【背景技術】
【０００２】
従来より、希土類元素を使用した粉末または薄膜状の蛍光体は、例えば、ディスプレイ装置および照明装置の分野において広く使用されている。特に近年、発熱しないため安全で、長寿命の照明装置として、青色発光ダイオードを光源とした、白色を含む各発光色が得られる発光ダイオード装置が注目を集めている。
【０００３】
これらの発光ダイオード装置では、光の混色の原理に基づいて、人工的に様々な色の光を作り出している。例えば、同じ励起エネルギー源によって赤色に発光する蛍光体と、緑色に発光する蛍光体とを組み合わせることによって、人間の目には黄色に見える光を提供することができる。
【０００４】
また白色発光ダイオード装置では、近紫外から青色（波長４００ｎｍ〜４５０ｎｍ）の光源を励起源として発光する、各色（例えば、赤、緑および青）の発光蛍光体を適正に組み合わせて使用することにより、白色光が形成される。ただし、蛍光体の組み合わせによって、形成される白色光の輝度および演色は異なるため、これまでに様々な材料系について、白色光用の蛍光体の研究が行われている。
【０００５】
白色発光ダイオード装置用の蛍光体としては、例えば、（Ｙ，Ｇｄ）３（Ａｌ，Ｇａ）５Ｏ１２の組成式で表されるＹＡＧ系酸化物母体格子中にＣｅをドープした蛍光体（以下、単に「ＹＡＧ：Ｃｅ」と称する）が使用される。このＹＡＧ：Ｃｅ蛍光体は、近紫外から青色領域の励起源によって発光し、その発光色は黄色（波長５６０ｎｍ〜６００ｎｍ）である。従って、発光源としてＩｎＧａＮ系青色ＬＥＤ素子を使用し、この素子の表面にＹＡＧ：Ｃｅ蛍光体を薄くコーティングした発光装置では、ＩｎＧａＮ系青色ＬＥＤ自身からの発光による青色と、コーティングからの黄色の両方の発光の混合により、白色光を得ることができる。
【０００６】
また、近紫外から青色領域の光源と、この光源によって、赤色および緑色の各発光を示すそれぞれの蛍光体を組み合わせて使用することにより、白色光を得ることも可能である（なお、通常、青色は青色ＬＥＤ自身によって得られる）。
【０００７】
例えば、赤色（波長６００ｎｍ〜８００ｎｍ）の蛍光体としては、母体材料として、ＣａＣＯ３を２０〜５０ｍｏｌ％（ＣａＯ換算）、Ａｌ２Ｏ３を０〜３０ｍｏｌ％、ＳｉＯを２５〜６０ｍｏｌ％、ＡｌＮを５〜５０ｍｏｌ％含み、発光中心イオンとなる希土類酸化物または遷移金属酸化物の含有量が０．１〜２０ｍｏｌ％であるオキシ窒化物ガラス系の蛍光体が提案されている（特許文献１）。
【０００８】
また、近紫外から青色領域の発光ダイオード光源により励起され、緑色領域（波長５４０ｎｍ〜５６０ｎｍ）の発光を示す蛍光体として、ＳｒＧａ２Ｓ４：Ｅｕ蛍光体が報告されている（非特許文献１、２）。さらに、ＳｒＧａ２Ｓ４母体材料に、ＣｅとＭｎイオンが同時に添加され、７００ｎｍ付近にピーク波長を持つ赤色発光する材料では、励起帯は、４００〜４５０ｎｍ程度であり、近紫外から青色領域の発光ダイオード光源が使用できる（非特許文献３）。
【特許文献１】特開２００１−２１４１６２号公報
【非特許文献１】Ｗｕ  Ｈ、Ｚｈａｎｇ  ＸＭ、Ｇｕｏ  ＣＦら、「緑色／赤色蛍光体が予めコーティングされたＩＮＧａＮ系青色発光ダイオードチップからの３帯域白色光」、ＩＥＥＥ  ＰＨＯＴＯＮＩＣＳ  ＴＥＣＨＮＯＬＯＧＹ  ＬＥＴＴＥＲＳ、１７（６）、ｐ１１６０−１１６２、６月、２００５年
【非特許文献２】Ｈｕｈ  ＹＤ、Ｓｈｉｍ  ＪＨ、Ｋｉｍ  Ｙら、「３帯域白色光の発光ダイオードの光特性」、ＪＯＵＲＮＡＬ  ＯＦ  ＴＨＥ  ＥＬＥＣＴＲＯＣＨＥＭＩＣＡＬ  ＳＯＣＩＥＴＹ、１５０（２）、Ｈ５７−Ｈ６０、２月、２００３年
【非特許文献３】三浦、日高、滝沢、「ＭｎとＣｅを二重添加したＳｒＧａ２Ｓ４の発光スペクトル」、第６７回応用物理学会学術講演会予稿２９ｐ−Ｈ６、ｐ．１３１１
【発明の開示】
【発明が解決しようとする課題】
【０００９】
しかしながら、前述のような、発光源としてＩｎＧａＮ系青色発光ダイオード素子を使用し、この素子の表面にＹＡＧ：Ｃｅ蛍光体を薄くコーティングした白色発光ダイオード装置によって得られる発光は、図１に示すようなスペクトル特性を示す。すなわち、この白色発光ダイオード装置による発光では、緑色領域（波長４９０ｎｍ〜５４０ｎｍ）と、赤色領域（波長６００ｎｍ〜８００ｎｍ）での発光強度が低下し、高演色性の白色光を得ることはできないという問題がある。
【００１０】
また、オキシ窒化物ガラス系の赤色蛍光体を利用した白色発光ダイオード装置では、以下に示すような、本蛍光体に特有の問題がある。図２には、オキシ窒化物ガラス系蛍光体の発光スペクトルを示す。本蛍光体では、波長６００ｎｍ〜８００ｎｍの領域に強度ピークを有する発光スペクトル（図のＡ線）が得られる。しかしながら、この蛍光体は、図２のＢ線に概略的に示すように、赤色の発光に利用される励起スペクトルの波長が、５５０〜６００ｎｍの長波長側にまで延びている。これは、この蛍光体が励起源である近紫外〜青色領域（波長４００ｎｍ〜４７０ｎｍ）の発光の他、波長５５０ｎｍ前後の緑色の発光をも吸収してしまうことを意味する。従って、波長４００〜４８０ｎｍの領域で発光する緑色蛍光体（例えば、ＳｒＧａ２Ｓ４：Ｅｕ）を同時に使用しても、この蛍光体からの発光が吸収されて緑色の輝度が不十分となり、白色の調整が難しくなるという問題が生じる。
【００１１】
一方、前述のＳｒＧａ２Ｓ４のような、一般式がＭＩＩＭ２ＩＩＩＳ４（ここでＭＩＩは、Ｍｇ、Ｃａ、Ｓｒ、Ｂａ、Ｚｎのいずれか、またはこれらの組み合わせであり、ＭＩＩＩは、Ｇａ、Ｉｎのいずれか、またはこれらの組み合わせである）で表される、チオガレートと呼ばれる材料を母体材料とした赤色蛍光体としては、現在のところＣｅとＭｎが共添加された材料が報告されている。しかしながら、この材料の発光は、ピーク波長が７００ｎｍであり、視感度の極めて低い領域にある。また、白色光を得るためには、例えば、そのようなチオガレート系材料と前述のオキシ窒化物ガラス系蛍光体とを混合して蛍光体を構成するか、あるいはそのようなチオガレート系材料と緑色蛍光体（例えば、ＳｒＧａ２Ｓ４：Ｅｕ）とを混合して蛍光体を構成する必要がある。しかしながらこれらの場合、視感度の低い領域で発光する前述の赤色蛍光体に起因した次のような問題：すなわち、各色のバランスを取ることが難しくなり、例えば、白色にする場合には、赤の輝度を極度に高めなければならなくなるという問題、またこれに起因して、各色の蛍光体間で寿命のバラツキが生じやすくなり、いずれか一方の色の蛍光体が劣化すると、残りの色の蛍光体の特性が劣化していなくても、適正な白色光を得ることができなくなってしまうという問題、さらには、蛍光体の製造工程が複雑となり、製造コストが増大するという問題が生じる。
【００１２】
本発明は、このような問題に鑑みなされたものであり、赤色を含む複数の色の発光が高輝度で得られ、寿命のバラツキの少ない蛍光体を、安価かつ容易に提供することを目的とする。
【課題を解決するための手段】
【００１３】
本発明では、ＭＩＩＭ２ＩＩＩＳ４（ここで、ＭＩＩは、Ｍｇ（マグネシウム）、Ｃａ（カルシウム）、Ｓｒ（ストロンチウム)、Ｂａ（バリウム）、Ｚｎ（亜鉛）のいずれか、またはこれらの組み合わせであり、ＭＩＩＩは、Ｇａ（ガリウム）、Ｉｎ（インジウム）のいずれか、またはこれらの組み合わせである）で表される母体材料に、Ｍｎ（マンガン）と、Ａｌ（アルミニウム）と、添加元素Ｒとが添加され、該添加元素Ｒは、元素周期律表の第ＩＩＩａ族元素のうちの少なくとも一つの元素であり、励起された際に、複数の色の発光が生じる蛍光体が提供される。
【００１４】
ここで、前記添加元素Ｒは、Ｃｅ（セリウム）、Ｐｒ（プラセオジウム）、Ｎｄ（ネオジウム）、Ｓｍ（サマリウム）、Ｅｕ（ユーロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）およびＹｂ（イッテリビウム）のうちの少なくとも一つを含むことが好ましい。
【００１５】
さらに、前記添加元素Ｒは、Ｓｃ（スカンジウム）、Ｙ（イットリウム）およびＬａ（ランタン）のうちの少なくとも一つを含んでも良い。
【００１６】
また、当該蛍光体中に、Ｍｎは、当該蛍光体に対して、０．１〜２０ｍｏｌ％の濃度で含まれていても良い。
【００１７】
また、当該蛍光体中に、Ａｌは、当該蛍光体に対して、０．１〜５０ｍｏｌ％の濃度で含まれていても良い。
【００１８】
また、添加元素Ｒの少なくとも一つは、当該蛍光体に対して、０．１〜２０ｍｏｌ％の濃度で含まれていても良い。
【００１９】
また、当該蛍光体は、励起された際に、前記複数の色の発光の混色によって、白色光が形成されるものであっても良い。
【００２０】
特に、そのような蛍光体では、前記添加元素Ｒは、Ｃｅを含み、さらにＥｕ、ＴｂおよびＥｒのうちの少なくとも一つを含むことが好ましい。
【００２１】
また、本発明では、光源と、該光源からの光によって励起される蛍光体とを有する発光ダイオード装置であって、前記蛍光体は、前述の特徴を有する、複数の色の発光が生じる蛍光体であることを特徴とする発光ダイオード装置が提供される。
【００２２】
ここで、発光ダイオード装置の前記光源は、ＩｎＧａＮ系青色発光ダイオードを有しても良い。
【発明の効果】
【００２３】
本発明では、赤色を含む複数の色の発光が高輝度で得られ、寿命のバラツキの少ない蛍光体を、安価かつ容易に提供することが可能となる。
【発明を実施するための最良の形態】
【００２４】
以下、本発明の特徴について、より詳しく説明する。
【００２５】
本発明では、ＭＩＩＭ２ＩＩＩＳ４（ここでＭＩＩは、Ｍｇ、Ｃａ、Ｓｒ、Ｂａ、Ｚｎのいずれか、またはこれらの組み合わせであり、ＭＩＩＩは、Ｇａ、Ｉｎのいずれか、またはこれらの組み合わせである）を母体材料とし、これに発光中心としてのＭｎと、Ａｌと、周期律表の第ＩＩＩａ族に位置する添加元素Ｒとを含む「多色発光蛍光体」が提供される。
【００２６】
なお、本願では、複数の発光中心元素に起因して、複数の色の発光が生じ、これらの発光の混色によって、結果的に所望の色の光（以下、「混合光」という）が得られる蛍光体を、「多色発光蛍光体」と称する。また、これらの発光の混色によって、結果的に白色光が得られる蛍光体を、特に、「多色発光白色蛍光体」と称する。
【００２７】
ここで、第ＩＩＩａ族に位置する添加元素Ｒの中には、ルミネッセンス挙動を示すもの、すなわち励起エネルギーによって自身が発光するもの（Ｌａを除くランタノイド）と、ルミネッセンス挙動を示さないもの、すなわち励起エネルギーを供給しても自身が発光しないもの（Ｙ、Ｓｃ、Ｌａ）とがある。
【００２８】
しかしながら、多色発光蛍光体を製作する場合、添加元素Ｒのうちの少なくとも一つは、自身が発光するものである必要がある。そうでなければ、複数の色の発光を得ることができないからである。なおＭｎは、以下に示すようにＡｌおよび共添加剤の働きによって、Ａｌが含まれない場合よりも視感度の高い領域に、赤色（ピーク波長６５０ｎｍ）の発光を示す（図３参照）。また、その励起帯は、３９０〜４５０ｎｍにあり、緑色領域には、励起帯を持たず、前記青色発光ダイオードの発光を励起源として適用することができる（図４参照）。
【００２９】
従って、添加元素Ｒは、例えば、Ｃｅ（セリウム）、Ｐｒ（プラセオジウム）、Ｎｄ（ネオジウム）、Ｓｍ（サマリウム）、Ｅｕ（ユーロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）およびＹｂ（イッテリビウム）のうちの少なくとも一つから選定される。
【００３０】
このように、本発明の多色発光蛍光体は、複数の色の発光が得られるにも関わらず、母体材料には、一般式ＭＩＩＭ２ＩＩＩＳ４（ここでＭＩＩは、Ｍｇ、Ｃａ、Ｓｒ、Ｂａ、Ｚｎのいずれか、またはこれらの組み合わせであり、ＭＩＩＩは、Ｇａ、Ｉｎのいずれか、またはこれらの組み合わせである）で表される、１種類の材料しか含まないという特徴を有する。
【００３１】
なお、これまで、ＭＩＩＭ２ＩＩＩＳ４（ここでＭＩＩは、Ｍｇ、Ｃａ、Ｓｒ、Ｂａ、Ｚｎのいずれか、またはこれらの組み合わせであり、ＭＩＩＩは、Ｇａ、Ｉｎのいずれか、またはこれらの組み合わせである）を母体材料とする赤色発光蛍光体は、ＢａＩｎ２Ｓ４：Ｅｕ、ＣａＩｎ２Ｓ４：ＥｕおよびＳｒＩｎ２Ｓ４：Ｅｕ等、研究段階のものに限られていた（Ｇｅｏｒｇｏｂｉａｎｉ  ＡＮ、Ｄｚｈａｂｂｒａｒｏｖ  ＲＢ、Ｉｚｚａｔｏｖ  ＢＭら、ＩＮＯＲＧＡＮＩＣ  ＭＡＴＥＲＩＡＬＳ、３３（２）、ｐｐ．１４８−１５２、１９９７年）。しかしながら、これらの材料は、発光輝度が低く、色純度が劣るなどの問題があり、これまで、前述のＭＩＩＭ２ＩＩＩＳ４材料を母体材料とする赤色発光蛍光体の中で、実用に耐え得るものは、実質的には存在していなかった。
【００３２】
これに対して、本願発明者らは、鋭意研究開発を進めた結果、このＭＩＩＭ２ＩＩＩＳ４母体材料系に、Ｍｎと、Ａｌと、共添加剤とを添加することによって、色純度の良好な高輝度の赤色の発光が得られることを見出した。ここで、Ｍｎと、Ａｌと、同時に添加される共添加剤は、元素の周期律表の第ＩＩＩａ族に位置するいずれか一つの元素、またはそれらの組み合わせの中から選定される。
【００３３】
なお、通常の場合、Ｍｎは、ＭＩＩＭ２ＩＩＩＳ４を母体材料とする蛍光体に添加しても、発光しないことが知られている。それにも関わらず、ＭＩＩＭ２ＩＩＩＳ４母体材料系に、Ｍｎと、共添加剤とを添加することによって、深い赤色の発光が生じる明確な原因は、今のところ不明である。ただし、Ｍｎ単独の添加では、赤色領域の発光が生じないことから、共添加剤が本材料系の発光中心であるＭｎの発光を助長する役割を果たしている可能性がある。例えば、ＳｒＧａ２Ｓ４母体材料にＭｎが添加された場合、蛍光体の母体材料中のＧａ原子は、ドーパントであるＭｎ原子と置換されると考えられる。ただし、この置換だけでは、励起エネルギー源（例えば、青色領域の光）が照射されても、Ｍｎが発光する程の活性は、得られない。これに対して、ＳｒＧａ２Ｓ４に、さらに前述の共添加剤を添加した場合、蛍光体の母体材料中のＳｒ原子が共添加剤原子と置換され、これにより、Ｍｎがより活性化されやすくなると考えられる。さらにＡｌを加えることにより、Ｍｎの結晶場が弱くなって、発光波長が視感度の高い短波長側にシフトするものと考えられる。
【００３４】
本発明は、このような本願発明者らの研究成果に基づいてなされたものであり、前述の特徴（すなわち、１種類の母体材料しか含まないという特徴）を有する多色発光蛍光体は、本願発明者らが開発した赤色発光蛍光体、すなわちＭＩＩＭ２ＩＩＩＳ４母体材料にＭｎと、Ａｌと、共添加剤とが添加された蛍光体によって、初めて達成されるものである。ここで、幸いなことに、発光中心となるＭｎの発光を助長する共添加剤は、前述の添加元素Ｒと同様の元素群に対応しており、すなわち周期律表の第ＩＩＩａ族に含まれる元素である。前述のように、これらの添加元素Ｒは、Ｍｎによる赤色の発光と組み合わせて複数の色の発光を生じさせる上で、多色発光蛍光体に必須の元素である。従って、基本的には、これらの添加元素Ｒの存在によって、Ｍｎの赤色の発光が実現され、さらにＡｌによって視感度の高い領域に、良好な赤色の発光を得ることが可能となる。また、本発明による多色発光蛍光体は、一つの母体材料のみを含むため、最小限の材料で複数の色の発光を示す蛍光体を得ることができるとともに、蛍光体の製造方法が簡略化され、製造コストを抑制することができる。
【００３５】
表１には、ＭＩＩＭ２ＩＩＩＳ４母体材料に、発光中心として、ＭｎおよびＡｌとともに添加される添加元素Ｒの一例と、その添加元素Ｒが、波長４００〜４５０ｎｍの領域の光源によって励起された際に放出される光の発光色を示す。
【００３６】
【表１】
0005351407.tif 000002
なお、この表には、発光スペクトルのおおよその波長範囲と、ピーク波長の値（括弧内）が同時に示されている。
【００３７】
この表から、Ｍｎを発光中心とするＭＩＩＭ２ＩＩＩＳ４母体材料に、これらの元素を添加することによって、赤色を含む多色発光蛍光体を容易に調製することができることがわかる。また、添加元素を適正に選択した場合、Ｍｎによる赤色の発光と当該添加元素の発光との混色により、結果的に所望の様々な色の混合光を提供することができる。
【００３８】
さらに、本発明による多色発光蛍光体では、複数の発光の混色によって得られる混合光の演色および／または色度座標は、例えば、母体材料中のＭＩＩとＭＩＩＩの組み合わせおよび／または濃度、ならびにＭｎ、Ａｌおよび添加元素Ｒの濃度を調整することにより、容易に制御することができる。
【００３９】
また、例えば、さらなる発光を生じさせずに、あるいは、赤色以外の発光の強度を変化させずに、Ｍｎによる赤色の発光のみをより高めたい場合など、特定の条件の下で多色発光蛍光体の色度座標等を調整する必要がある場合には、前述のような自身が発光しない元素（Ｙ、Ｓｃおよび／またはＬａ）を、さらに蛍光体に添加しても良い。
【００４０】
このように、本発明の多色発光蛍光体は、混合光を構成する各発光色のバランス調整に対して極めて好適な柔軟性を有し、様々な色度座標の混合光を、容易に発現させることができる。
【００４１】
本発明による多色発光蛍光体に、発光中心として含まれるＭｎの濃度は、特に限られないが、例えば、蛍光体全体に対して、０．１〜２０ｍｏｌ％の範囲である。Ｍｎの発光色を調整するＡｌの濃度は、特に限られないが、例えば、蛍光体全体に対して、０．１〜５０ｍｏｌ％の範囲である。Ａｌの濃度がこれを超えると、Ａｌ原子は、水分中のＯＨ基と反応して酸化され、材料自身が化学的に不安定になるためである。
【００４２】
図５には、一例として、ＳｒＧａ２Ｓ４母体材料に、発光中心として、Ｍｎ、ＡｌおよびＣｅを含む多色発光蛍光体について、Ａｌ濃度を１ｍｏｌ％に固定して、Ｍｎ濃度を変化させた場合の、ＭｎおよびＣｅの発光強度の影響を示したグラフを示す。この測定では、Ｍｎ濃度を０〜５０ｍｏｌ％まで変化させている。またＣｅの添加量は、蛍光体全体に対して３ｍｏｌ％で一定である。この図から、Ｍｎ濃度が０．１〜２０ｍｏｌ％の範囲では、ＭｎおよびＣｅのいずれにおいても良好な発光強度が得られることがわかる。特に、Ｍｎ濃度が５〜１５ｍｏｌ％の範囲である場合、Ｍｎの発光強度が最大となる。ただし、Ｍｎの濃度が１０ｍｏｌ％までの範囲では、Ｍｎの濃度が高くなるに伴い、Ｃｅの発光強度は低下する。またＭｎの濃度が１０ｍｏｌ％を超えると、Ｃｅの発光強度はあまり変化しなくなる。以上のことから、ＭｎおよびＣｅの両方において良好な発光強度を得るためには、Ｍｎの濃度は、５〜１０ｍｏｌ％の範囲であることがより好ましいといえる。
【００４３】
また、本発明による複数の色の発光を示す蛍光体に、発光中心として含まれる添加元素Ｒの濃度は、特に限られないが、例えば、蛍光体全体に対して、０．１〜２０ｍｏｌ％の範囲である。特に、添加元素Ｒの濃度は、０．１〜１０ｍｏｌ％の範囲であることが好ましく、３〜７ｍｏｌ％の範囲であることがさらに好ましい。
【００４４】
また、本発明による多色発光白色蛍光体には、さらに、Ｓｃ、Ｙ、およびＬａのうちの少なくとも一つの元素を含んでも良い。これらの元素は、前述のように、自身がルミネッセンス挙動を示すことはないが、これらの元素の添加によって、Ｍｎによる赤色の発光がより助長される。これらの元素を添加する場合、これらの元素は、蛍光体全体に対して、０．０５ｍｏｌ％〜５ｍｏｌ％程度含まれても良い。
【００４５】
本発明による多色発光蛍光体は、混合光として白色光が得られる「多色発光白色蛍光体」とすることも可能である。
【００４６】
特に、「多色発光白色蛍光体」を製作する場合、添加元素Ｒは、Ｃｅを含み、さらにＥｕ、ＴｂおよびＥｒのうちの少なくとも一つを含むことが好ましい。ＭＩＩＭ２ＩＩＩＳ４（ここでＭＩＩは、Ｍｇ、Ｃａ、Ｓｒ、Ｂａ、Ｚｎのいずれか、またはこれらの組み合わせであり、ＭＩＩＩは、Ｇａ、Ｉｎのいずれか、またはこれらの組み合わせである）を母体材料とし、これにＡｌ、および発光中心としてのＣｅを含む蛍光体は、近紫外から青色の領域（波長４００ｎｍ〜４５０ｎｍ）の励起エネルギーによって、青色（波長約４５０ｎｍ前後）の発光を示す。また、同母体材料に発光中心として、Ｅｕ、ＴｂまたはＥｒを含む蛍光体は、それぞれ、緑色の領域（例えば、波長４７２ｎｍ〜６２３ｎｍ）、緑黄色領域（例えば、波長４７７ｎｍ〜５０６ｎｍ）または緑色領域（例えば、波長５１４ｎｍ〜５３６ｎｍ）で発光を示す（詳細は、表１参照のこと）。従って、ＭＩＩＭ２ＩＩＩＳ４（ここでＭＩＩは、Ｍｇ、Ｃａ、Ｓｒ、Ｂａ、Ｚｎのいずれか、またはこれらの組み合わせであり、ＭＩＩＩは、Ｇａ、Ｉｎのいずれか、またはこれらの組み合わせである）を母体材料とし、これにＡｌ、および発光中心として、ＭｎおよびＣｅを含み、さらにＥｕ、ＴｂおよびＥｒのうちの少なくとも一つを含む多色発光蛍光体を調製することにより、混合光として白色光を提供する多色発光白色蛍光体を容易に得ることが可能になる。ただし、この組み合わせは単なる一例であって、Ｍｎと、他の添加元素Ｒとの組み合わせによっても、混合光として白色光を提供する多色発光白色蛍光体を得ることができることは、当業者には明らかである。
【００４７】
本発明による多色発光白色蛍光体は、発光中心として赤色（ピーク波長６５０ｎｍ）の発光特性を示すＭｎを含む。このため、従来のようなＹＡＧ：Ｃｅ蛍光体を使用した際に生じる問題、すなわち赤色領域での発光強度が低下し、高輝度の白色光を得ることができないという問題が解消される。
【００４８】
また、母体材料に、発光中心として含まれるＭｎは、その励起帯が波長３９０〜４５０ｍの領域、すなわち近紫外から青色の領域にあるため、青色発光ダイオードからの発光によって、効率的に励起され、緑色の発光を吸収することはない。従って、従来のオキシ窒化物ガラス系の蛍光体を使用した際に生じるような、緑色の発光が吸収され、緑色の輝度が不十分となり、白色の調整が難しくなるという問題が回避される。
【００４９】
さらに、本発明による多色発光白色蛍光体では、赤色を含む各色の蛍光体の母体材料は、いずれも、ＭＩＩＭ２ＩＩＩＳ４で表される同一の材料であるため、従来の母体材料が異なることに起因した問題：すなわち、視感度の低い領域での赤色発光のため、色バランスの調整が複雑となり、各色の蛍光体で寿命のバラツキが生じやすくなり、いずれか一方の色の蛍光体が劣化すると、残りの色の蛍光体の特性が劣化していなくても、適正な白色光を得ることができなくなってしまうという問題が回避される。
【００５０】
本発明に係る多色発光蛍光体は、例えば、以下の方法により製作することができる。なお、以下の例では、ＳｒＧａ２Ｓ４母体材料に、Ａｌならびに発光中心として、Ｍｎ（赤色発光）、Ｅｕ（緑色発光）およびＣｅ（青色発光）を含む多色発光白色蛍光体を例に、その製造方法を説明する。ただし、同様の製造方法を、同様の母体材料を有し、異なる発光中心を含む他の多色発光白色蛍光体、さらには白色以外の発光色を示す多色発光蛍光体にも適用することができることは、明らかであろう。
【００５１】
まず、ＳｒＧａ２Ｓ４母体材料粉末と、所定量のＡｌ源用粉末と、所定量のＭｎ源用粉末と、所定量のＥｕ源用粉末と、所定量のＣｅ源用粉末とを含む混合粉末を調製する。ＳｒＧａ２Ｓ４母体材料粉末の平均直径は、特に限られないが、例えば０．１μｍ〜２０μｍの範囲である。また、Ａｌ源用、Ｍｎ源用、Ｅｕ源用およびＣｅ源用の粉末は、金属であっても硫化物であっても良く、粉末の平均直径は、例えば０．１μｍ〜２０μｍの範囲である。粉末混合には、乾式、湿式のいずれの方法を利用しても良く、乾式の場合は、例えば、ボールミル等を行って粉砕混合しても良い。
【００５２】
次に得られた混合粉末を焼成する。焼成は、例えば、前述の混合粉末を石英ボートに入れ、これを電気炉で熱処理後、急冷させることにより行われる。通常の場合、熱処理雰囲気は、アルゴン等の不活性ガス雰囲気、またはこれに５ｖｏｌ％程度のＨ２Ｓ（硫化水素）ガスを含む混合雰囲気で行われる。通常の場合は、焼成温度は、６００℃〜１２００℃程度であり、９００℃〜１０００℃程度であることが好ましい。また焼成時間は、例えば、３０分から２時間程度である。
【００５３】
焼成処理によって得られた焼成体は、そのまま使用しても、粉砕により粉末状にして使用しても良い。
【００５４】
一方、本発明の多色発光白色蛍光体は、粉末の他、薄膜としても提供することができる。
【００５５】
本発明の多色発光白色蛍光体を薄膜状の蛍光体として製作する場合、この蛍光体は、ＣＶＤ（化学気相蒸着法）、ＰＶＤ（物理気相蒸着法）および電子線蒸着法を含む蒸着法、あるいはスパッタ法等によって形成することができる。
【００５６】
例えば、蒸着法を用いて本発明に係る多色発光白色蛍光体を製作する場合、蒸着源として、Ｓｒ、Ｇａ２Ｓ３、Ａｌ２Ｓ３、Ｍｎ、ＥｕおよびＣｅのそれぞれの材料を使用し、基板温度を５００℃以上に保持した状態で、これらの蒸発源を基板上に蒸着させることにより、本発明に係る蛍光体を成膜することができる。薄膜の厚さは、蒸着時間を変えることにより、自由に調節することができる。
【００５７】
また電子線蒸着法を利用する場合には、ＳｒＳにＭｎ化合物、Ｅｕ化合物およびＣｅ化合物を混合して加圧成形した蒸発源と、Ａｌを含むＧａ２Ｓ３蒸発源との、２種類の蒸発源が使用されても良い。すなわち、これらの蒸発源を同時に蒸発させて、５００℃以上の温度に保った基板上に供給することにより、本発明に係る多色発光白色蛍光体を薄膜状に成膜することができる。この場合も、薄膜の厚さは、蒸着時間を変えることにより、自由に調節することができる。
【００５８】
成膜後に、さらに後熱処理として、不活性ガス雰囲気または不活性ガスと硫化水素（例えば、５ｖｏｌ％）の混合ガス雰囲気で、ランプ加熱あるいはレーザ加熱を行っても良い。これにより、薄膜蛍光体の特性を向上させることが可能になる。
【００５９】
一方、スパッタ法では、ＳｒＧａ２Ｓ４の母体材料に、Ａｌ、Ｍｎ、ＥｕおよびＣｅを添加した混合材料がターゲットとして使用される。また、アルゴンガスまたはアルゴンガスと硫化水素ガス（５ｖｏｌ％）の混合ガスがスパッタガス源として使用される。すなわち、室温〜６００℃程度の範囲に加熱された基板に対して、このスパッタガスを０．１〜数Ｐａのガス圧力でスパッタさせることにより、基板上に薄膜蛍光体が形成される。薄膜の厚さは、スパッタ時間を変えることにより、自由に調節することができる。その後、さらに後熱処理として、不活性ガス雰囲気または不活性ガスと硫化水素（例えば、５％）の混合ガス雰囲気で、ランプ加熱あるいはレーザ加熱を行っても良い。これにより、薄膜蛍光体の特性を向上させることが可能になる。
【００６０】
なお、前述の蛍光体粉末および薄膜の形成方法において、蛍光体の原料として、さらにＳｃ、Ｙおよび／またはＬａ（以下、Ｓｃ等という）を添加しても良い。例えば、粉末の蛍光体を得る場合には、前述の各材料の粉末に、Ｓｃ等の金属粉末または硫化物粉末を同時に添加しても良い。また、蒸着法により薄膜蛍光体を得る場合には、前述の蒸着源に加えて、Ｓｃ等の蒸着源が追加される。これらの元素は、前述のように、それ自身は発光しないが、Ｍｎの活性を高める働きを有するため、赤色の強度を高める必要がある場合等、特定の目的がある場合に添加される。
【００６１】
このような本発明に係る多色発光白色蛍光体を含む多色発光蛍光体は、例えば、照明装置用の蛍光体等に使用することができる。
【００６２】
例えば、本発明による多色発光白色蛍光体を、ＩｎＧａＮ系青色発光ダイオード素子の表面に薄膜状にコーティングした場合、青色発光ダイオード素子からの発光を励起源として、Ｍｎによる赤色の発光と、添加元素Ｒによる発光とが生じ、これにより光の混色が生じ、結果的に白色光を放射する白色ＬＥＤを提供することができる。
【００６３】
また、本発明による白色以外の発光色を示す蛍光体を、ＩｎＧａＮ系青色発光ダイオード素子の表面に薄膜状にコーティングした場合、青色発光ダイオード素子からの発光を励起源として、Ｍｎによる赤色の発光と、添加元素Ｒによる発光とが生じ、これにより光の混色が生じ、結果的に所望の色の光を放射するＬＥＤを提供することができる。
【実施例】
【００６４】
以下、本発明の実施例について説明する。
【００６５】
（実施例１）
実施例１では、Ｍｎによる赤色の発光を確認するため、以下の方法により、ＳｒＧａ２Ｓ４を母体材料とし、これにＡｌおよび発光中心としてＭｎを含み、さらにＣｅを含む蛍光体を作製した。
【００６６】
まず、平均粒子直径が１μｍのＳｒＧａ２Ｓ４粉末（純度９９．９９％、高純度化学（株）社製）に、平均粒子直径が１μｍのＡｌ金属粉末（純度９９．９９％、高純度化学（株）社製）１ｍｏｌ％と、平均粒子直径が１μｍのＭｎ金属粉末（純度９９．９９％、高純度化学（株）社製）６ｍｏｌ％と、平均粒子直径が１μｍのＣｅ２Ｓ３粉末（９９．９％、高純度化学（株）社製）０．２ｍｏｌ％とを添加して、ミル混合器（型番８０００：スペックス社製）で３０分間粉砕撹拌し、混合原料粉末を得た。
【００６７】
次に、この混合原料粉末約４ｇを石英ボートに入れ、これを電気炉内に設置した。次に、電気炉内の雰囲気をアルゴン＋５ｖｏｌ％硫化水素雰囲気とし、１２００℃で１時間、石英ボートを保持し、混合原料粉末を焼成した。
【００６８】
得られた粉末を乳鉢を用いて、平均粒径１μｍ程度に粉砕して、実施例１に係る蛍光体粉末を得た。
【００６９】
次に、中心波長４０５ｎｍの励起光源でこの蛍光体を発光させた場合に生じる発光特性について評価した。図３には、この実施例１に係る蛍光体から放射される光のスペクトル特性を示す。この図から、実施例１に係る蛍光体では、波長約６５０ｎｍに赤色の発光ピークが得られることがわかる。この発光の色度座標（ｘ，ｙ）は、赤色領域の（０．６９，０．３０）であり、色純度の良好な発光が得られていることがわかる。さらに図４には、この実施例１に係る蛍光体の励起帯を示すスペクトルを示す。３９０〜４５０ｎｍのＬＥＤで励起することができる帯域に、励起帯がある一方、緑色領域に励起帯は認められない。
【００７０】
なお、同様の測定を、Ｃｅを含まない同様の材料で実施したが、その場合、赤色の領域に発光ピークは生じなかった。従って、Ｃｅは、Ｍｎの発光を活性化する役割を果たしているものと考えられる。また、Ａｌを含まない同様の材料において、同様の評価を実施したが、その場合には、波長７００ｎｍに赤色の発光ピークが生じた。
【００７１】
（実施例２）
実施例２では、以下の方法により、ＳｒＧａ２Ｓ４を母体材料とし、これにＡｌならびに発光中心としてＭｎおよびＣｅを含む蛍光体を作製した。
【００７２】
まず、平均粒子直径が１μｍのＳｒＧａ２Ｓ４粉末（純度９９．９９％、高純度化学（株）社製）に、平均粒子直径が１μｍのＡｌＦ３粉末（純度９９．９９％、高純度化学（株）社製）１ｍｏｌ％と、平均粒子直径が１μｍのＭｎＳ粉末（純度９９．９９％、高純度化学（株）社製）６ｍｏｌ％と、平均粒子直径が１μｍのＣｅ２Ｓ３粉末（９９．９％、高純度化学（株）社製）０．３ｍｏｌ％とを添加して、ミル混合器（型番８０００：スペックス社製）で３０分間粉砕撹拌し、混合原料粉末を得た。
【００７３】
次に、この混合原料粉末約４ｇを石英ボートに入れ、これを電気炉内に設置した。次に、電気炉内の雰囲気をアルゴン＋５ｖｏｌ％硫化水素雰囲気とし、１２００℃で１時間、石英ボートを保持し、混合原料粉末を焼成した。
【００７４】
得られた粉末を乳鉢を用いて、平均粒径１μｍ程度に粉砕して、実施例２に係る蛍光体粉末を得た。
【００７５】
次に、中心波長４０５ｎｍの励起光源でこの蛍光体を発光させた場合に生じる発光特性について評価した。図６には、この実施例２に係る蛍光体から放射される光のスペクトル特性を示す。この図において、波長４５０〜５００ｎｍの領域の青色ピークは、Ｃｅによる発光ピークに相当し、波長約６５０ｎｍの領域の赤色ピークは、Ｍｎによる発光ピークに相当する。この結果から、ＳｒＧａ２Ｓ４を母体材料とし、これに発光中心としてＭｎおよびＣｅを添加することによって、赤色と青色の発光が得られることがわかった。
【００７６】
（実施例３）
実施例３では、ＳｒＧａ２Ｓ４を母体材料とし、これにＡｌならびに発光中心としてＭｎおよびＥｕを含む蛍光体を作製した。
【００７７】
まず、平均粒子直径が１μｍのＳｒＧａ２Ｓ４粉末（純度９９．９９％、高純度化学（株）社製）に、平均粒子直径が１μｍのＡｌＦ３粉末（純度９９．９９％、高純度化学（株）社製）１ｍｏｌ％と、平均粒子直径が１μｍのＭｎ粉末（純度９９．９９％、高純度化学（株）社製）３ｍｏｌ％と、平均粒子直径が１μｍのＥｕＳ粉末（９９．９％、高純度化学（株）社製）３ｍｏｌ％とを添加して、ミル混合器（型番８０００：スペックス社製）で３０分間粉砕撹拌し、混合原料粉末を得た。
【００７８】
次に、この混合原料粉末約４ｇを石英ボートに入れ、これを電気炉内に設置した。次に、電気炉内の雰囲気をアルゴン＋５ｖｏｌ％硫化水素雰囲気とし、１２００℃で１時間、石英ボートを保持し、混合原料粉末を焼成した。
【００７９】
得られた粉末を乳鉢を用いて、平均粒径１μｍ程度に粉砕して、実施例３に係る蛍光体粉末を得た。
【００８０】
次に、中心波長約４０５ｎｍ前後の励起光源でこの蛍光体を発光させた場合に生じる発光特性について評価した。図７には、この実施例３に係る蛍光体から放射される光のスペクトル特性（Ｃ線）を示す。ただし、明確化のため、この図には、Ｍｎによる赤色の発光ピークは示されていない。また、同図には、発光中心であるＥｕを励起させるための励起源のスペクトル（Ｄ線）を同時に示している。この励起光源には、近紫外から青色の領域（波長３８０〜４４０ｎｍ）までの励起帯がある。この図から、ＳｒＧａ２Ｓ４を母体材料とし、これに発光中心としてＥｕを添加することにより、波長５５０ｎｍ近傍にピークを有する緑色の発光が得られることがわかった。
【００８１】
（実施例４）
実施例４では、ＳｒＧａ２Ｓ４を母体材料とし、これにＡｌならびに発光中心としてＭｎ、ＥｕおよびＣｅを含む蛍光体を作製した。
【００８２】
まず、平均粒子直径が１μｍのＳｒＧａ２Ｓ４粉末（純度９９．９９％、高純度化学（株）社製）に、平均粒子直径が１μｍのＡｌＦ３粉末（純度９９．９９％、高純度化学（株）社製）１ｍｏｌ％と、平均粒子直径が１μｍのＭｎ粉末（純度９９．９９％、高純度化学（株）社製）３ｍｏｌ％と、平均粒子直径が１μｍのＥｕＳ粉末（９９．９％、高純度化学（株）社製）３ｍｏｌ％と、平均粒子直径が１μｍのＣｅ２Ｓ３粉末（９９．９％、高純度化学（株）社製）３ｍｏｌ％とを添加して、ミル混合器（型番８０００：スペックス社製）で３０分間粉砕撹拌し、混合原料粉末を得た。
【００８３】
次に、この混合原料粉末約４ｇを石英ボートに入れ、これを電気炉内に設置した。次に、電気炉内の雰囲気をアルゴン＋５ｖｏｌ％硫化水素雰囲気とし、１２００℃で１時間、石英ボートを保持し、混合原料粉末を焼成した。
【００８４】
得られた粉末を乳鉢を用いて、平均粒径１μｍ程度に粉砕して、実施例４に係る蛍光体粉末を得た。
【００８５】
次に、中心波長４０５ｎｍ前後の励起光源でこの蛍光体を発光させた場合に生じる発光特性について評価した。図８には、この実施例４に係る蛍光体から放射される光のスペクトル特性を示す。この図から、発光中心のＣｅ、ＥｕおよびＭｎの各元素に対応して、それぞれ、波長４５０ｎｍ、５４０ｎｍおよび６９０ｎｍ近傍に、強度ピークが生じていることがわかる。この蛍光体から得られる発光の色度座標（ｘ，ｙ）は、白色領域の（０．３６，０．３４）であった。
【００８６】
このように、ＭＩＩＭ２ＩＩＩＳ４母体材料に、Ａｌならびに発光中心としてＭｎおよびその他の第ＩＩＩａ族添加元素を含む蛍光体は、白色を含む各色の混合光を放射する発光ダイオード装置用の蛍光体として使用することができる。
【産業上の利用可能性】
【００８７】
本発明の蛍光体は、電子線、紫外線、Ｘ線、電界等の励起エネルギー源を蛍光体に照射して発光させる装置、例えば、白色発光ダイオード装置等に使用することができる。
【図面の簡単な説明】
【００８８】
【図１】ＹＡＧ：Ｃｅ蛍光体がコーティングされたＩｎＧａＮ系青色発光ダイオードの発光ピークを示す図である。
【図２】オキシ窒化物ガラス系蛍光体の発光ピークを、励起スペクトルとともに示した図である。
【図３】ＳｒＧａ２Ｓ４：Ｍｎ，Ｃｅ，Ａｌ蛍光体の赤色発光スペクトルを示す図である。
【図４】ＳｒＧａ２Ｓ４：Ｍｎ，Ｃｅ，Ａｌ蛍光体の赤色発光の励起帯を表すスペクトルを示す図である。
【図５】ＳｒＧａ２Ｓ４：Ｍｎ，Ｃｅ，Ａｌ蛍光体の赤色発光スペクトル中のＭｎ濃度の変化が、ＭｎおよびＣｅの発光強度に及ぼす影響を示したグラフである（ＡｌおよびＣｅ濃度は、蛍光体に対してそれぞれ、１ｍｏｌ％および３ｍｏｌ％で一定である）。
【図６】実施例２に係る蛍光体の発光ピークを示す図である。
【図７】実施例３に係る蛍光体の発光ピークを、励起スペクトルとともに示した図である。
【図８】実施例４に係る蛍光体の発光ピークを示す図である。
【符号の説明】
【００８９】
Ａ      オキシ窒化物系蛍光体のフォトルミネッセンススペクトル
Ｂ      オキシ窒化物系蛍光体の励起スペクトル
Ｃ      ＳｒＧａ２Ｓ４：Ｅｕのフォトルミネッセンススペクトル
Ｄ      ＳｒＧａ２Ｓ４：Ｅｕの励起スペクトル。
【図１】
0005351407.tif 000003
【図２】
0005351407.tif 000004
【図３】
0005351407.tif 000005
【図４】
0005351407.tif 000006
【図５】
0005351407.tif 000007
【図６】
0005351407.tif 000008
【図７】
0005351407.tif 000009
【図８】
0005351407.tif 000010